(57)【特許請求の範囲】
【請求項１】
正の誘電率異方性を有する液晶組成物であって、前記液晶組成物が一般式（ＬＣ０）
【化１】
0005910800.tif 000081
（式中、Ｒ０１は炭素原子数１〜１５のアルキル基を表し、該アルキル基中の１つ又は２つ以上の−ＣＨ２−は任意に酸素原子が直接隣接しないように、−Ｏ−、−ＣＨ＝ＣＨ−、−ＣＯ−、−ＯＣＯ−、−ＣＯＯ−、−Ｃ≡Ｃ−、−ＣＦ２Ｏ−、−ＯＣＦ２−で置換されてよく、該アルキル基中の１つ又は２つ以上の水素原子は任意にハロゲンで置換されていてもよく、Ａ０１及びＡ０２はそれぞれ独立してトランス−１，４−シクロへキシレン基、１，４−フェニレン基、３−フルオロ−１，４−フェニレン基、３，５−ジフルオロ−１，４−フェニレン基、１，４−シクロヘキセニレン基、１，４−ビシクロ［２．２．２］オクチレン基、ナフタレン−２，６−ジイル基、デカヒドロナフタレン−２，６−ジイル基又は１，２，３，４−テトラヒドロナフタレン−２，６−ジイル基を表し、Ｂ０１は下記の何れかの構造
【化２】
0005910800.tif 000082
（該構造中、Ｘ０１、Ｘ０２、Ｘ０５、Ｘ０６及びＸ０７はそれぞれ独立して水素原子又はフッ素原子を表し、Ｙ０１及びＹ０２はそれぞれ独立して塩素原子、シアノ基、フッ素原子、−ＣＦ３又は−ＯＣＦ３を表す。）を表し、Ｚ０１、Ｚ０２及びＺ０３はそれぞれ独立して単結合、−ＣＨ＝ＣＨ−、−Ｃ≡Ｃ−、−ＣＨ２ＣＨ２−、−（ＣＨ２）４−、−ＯＣＨ２−、−ＣＨ２Ｏ−、−ＯＣＦ２−又は−ＣＦ２Ｏ−を表し、Ｘ０３及びＸ０４はそれぞれ独立して水素原子又はフッ素原子を表し、ｍ０１及びｍ０２はそれぞれ独立して０〜２の整数を表し、ｍ０１＋ｍ０２はそれぞれ独立して０、１又は２を表し、Ａ０１、Ａ０２、Ｚ０１及び／又はＺ０３が複数存在する場合、それらは同一であっても、異なっていてもよい。）で表される化合物を１種又は２種以上含有し、一般式（ＬＣ１）
【化３】
0005910800.tif 000083
（式中、Ｒ１１及びＲ１２はそれぞれ独立して炭素原子数１〜１５のアルキル基を表し、該アルキル基中の１つ又は２つ以上の−ＣＨ２−は、酸素原子が直接隣接しないように、−Ｏ−、−ＣＨ＝ＣＨ−、−ＣＯ−、−ＯＣＯ−、−ＣＯＯ−、−Ｃ≡Ｃ−、−ＣＦ２Ｏ−又は−ＯＣＦ２−で置換されてよく、該アルキル基中の１つ又は２つ以上の水素原子は任意にハロゲンで置換されていてもよく、Ａ１１〜Ａ１３はそれぞれ独立してトランス−１，４−シクロへキシレン基、１，４−フェニレン基、２−フルオロ−１，４−フェニレン基、３−フルオロ−１，４−フェニレン基、２，５−ジフルオロ−１，４−フェニレン基、３，５−ジフルオロ−１，４−フェニレン基、１，４−シクロヘキセニレン基、テトラヒドロピラン−２，５−ジイル基、１，３−ジオキサン−２，５−ジイル基、１，４−ビシクロ［２．２．２］オクチレン基、ナフタレン−２，６−ジイル基、デカヒドロナフタレン−２，６−ジイル基又は１，２，３，４−テトラヒドロナフタレン−２，６−ジイル基を表し、Ｚ１１及びＺ１２はそれぞれ独立して単結合、−ＣＨ＝ＣＨ−、−Ｃ≡Ｃ−、−ＣＨ２ＣＨ２−、−（ＣＨ２）４−、−ＯＣＨ２−、−ＣＨ２Ｏ−、−ＯＣＦ２−又は−ＣＦ２Ｏ−を表し、ｍ１１は０、１又は２を表し、Ａ１１及び／又はＺ１１が複数存在する場合、それらは同一であっても、異なっていてもよい。）で表される化合物を１種又は２種以上含有する液晶組成物。
【請求項２】
一般式（ＬＣ２）
【化４】
0005910800.tif 000084
（式中、Ｒ２１は炭素原子数１〜１５のアルキル基を表し、該アルキル基中の１つ又は２つ以上の−ＣＨ２−は、酸素原子が直接隣接しないように、−Ｏ−、−ＣＨ＝ＣＨ−、−ＣＯ−、−ＯＣＯ−、−ＣＯＯ−、−Ｃ≡Ｃ−、−ＣＦ２Ｏ−又は−ＯＣＦ２−で置換されてよく、該アルキル基中の１つ又は２つ以上の水素原子は任意にハロゲンで置換されていてもよく、Ａ２１及びＡ２２はそれぞれ独立してトランス−１，４−シクロへキシレン基、１，４−フェニレン基、３−フルオロ−１，４−フェニレン基、３，５−ジフルオロ−１，４−フェニレン基、１，４−シクロヘキセニレン基、テトラヒドロピラン−２，５−ジイル基、１，３−ジオキサン−２，５−ジイル基、１，４−ビシクロ［２．２．２］オクチレン基、ナフタレン−２，６−ジイル基、デカヒドロナフタレン−２，６−ジイル基又は１，２，３，４−テトラヒドロナフタレン−２，６−ジイル基を表し、Ｂ２１は下記の何れかの構造
【化５】
0005910800.tif 000085
（該構造中、Ｘ２１〜Ｘ２５はそれぞれ独立して水素原子又はフッ素原子を表し、Ｙ２１及びＹ２２はそれぞれ独立して塩素原子、シアノ基、フッ素原子、−ＣＦ３、−ＯＣＦ３、−ＣＦ２ＣＦ３、−ＣＨＦＣＦ３、−ＯＣＦ２ＣＦ３、−ＯＣＨＦＣＦ３又は−ＯＣＦ＝ＣＦ２を表す。）を表し、Ｚ２１及びＺ２２はそれぞれ独立して単結合、−ＣＨ＝ＣＨ−、−Ｃ≡Ｃ−、−ＣＨ２ＣＨ２−、−（ＣＨ２）４−、−ＯＣＨ２−、−ＣＨ２Ｏ−、−ＯＣＦ２−又は−ＣＦ２Ｏ−を表し、ｍ２１は０、１、２又は３を表し、Ａ２１及び／又はＺ２１が複数存在する場合、それらは同一であっても、異なっていてもよい。ただし、一般式（ＬＣ０）で表される化合物は除く。）で表される化合物を１種又は２種以上含有する請求項１記載の液晶組成物。
【請求項３】
一般式（ＬＣ２）で表される化合物として、一般式（ＬＣ２−ａ）
【化６】
0005910800.tif 000086
（式中、Ｘ２６及びＸ２７はそれぞれ独立して水素原子又はフッ素原子を表し、Ｚ２３は−ＯＣＨ２−、−ＣＨ２Ｏ−、−ＯＣＦ２−又は−ＣＦ２Ｏ−を表し、Ｒ２１、Ａ２１、Ｚ２１、Ｘ２１、Ｘ２２、Ｙ２１及びｍ２１はそれぞれ独立して一般式（ＬＣ２）におけるＲ２１、Ａ２１、Ｚ２１、Ｘ２１、Ｘ２２、Ｙ２１及びｍ２１と同じ意味を表す。）で表される化合物を１種又は２種以上含有する請求項２記載の液晶組成物。
【請求項４】
更に一般式（ＬＣ２）で表される化合物として、一般式（ＬＣ２−ｂ）
【化７】
0005910800.tif 000087
（式中、Ｒ２１、Ａ２１、Ａ２２、Ｘ２１、Ｘ２２、Ｙ２１及びｍ２１はそれぞれ独立して一般式（ＬＣ２）におけるＲ２１、Ａ２１、Ａ２２、Ｘ２１、Ｘ２２、Ｙ２１及びｍ２１と同じ意味を表す。）
で表される化合物を１種又は２種以上含有する請求項３記載の液晶組成物。
【請求項５】
一般式（ＬＣ１）で表される化合物を２０〜９９質量％含有する請求項１から４のいずれか一項に記載の液晶組成物。
【請求項６】
一般式（ＬＣ０）で表される化合物を１〜５０質量％含有する請求項１から５のいずれか一項に記載の液晶組成物。
【請求項７】
重合性化合物を１種又は２種以上含有する請求項１から６のいずれか一項に記載の液晶組成物。
【請求項８】
請求項１から７のいずれか一項に記載の液晶組成物を用いた液晶表示素子。
【請求項９】
請求項１から７のいずれか一項に記載の液晶組成物を用いたアクティブマトリックス駆動用液晶表示素子。
【請求項１０】
請求項１から６のいずれか一項に記載の液晶組成物を用いたＴＮモード、ＯＣＢモード、ＥＣＢモード、ＩＰＳモード又はＶＡ−ＩＰＳモード用液晶表示素子。
【請求項１１】
請求項７に記載の液晶組成物を用い、電圧印加下あるいは電圧無印加下で該液晶組成物中に含有する重合性化合物を重合させて作製した高分子安定化のＴＮモード、ＯＣＢモード、ＥＣＢモード、ＩＰＳモード又はＶＡ−ＩＰＳモード用液晶表示素子。
【発明の詳細な説明】
【技術分野】
【０００１】
本発明は電気光学的液晶表示材料として有用な誘電率異方性（Δε）が正の値を示すネマチック液晶組成物に関する。
【背景技術】
【０００２】
液晶表示素子は、時計、電卓をはじめとして、各種測定機器、自動車用パネル、ワードプロセッサー、電子手帳、プリンター、コンピューター、テレビ、時計、広告表示板等に用いられるようになっている。液晶表示方式としては、その代表的なものにＴＮ（ツイステッド・ネマチック）型、ＳＴＮ（スーパー・ツイステッド・ネマチック）型、ＴＦＴ（薄膜トランジスタ）を用いた垂直配向を特徴としたＶＡ型や水平配向を特徴としたＩＰＳ（イン・プレーン・スイッチング）型／ＦＦＳ型等がある。これらの液晶表示素子に用いられる液晶組成物は水分、空気、熱、光などの外的要因に対して安定であること、また、室温を中心としてできるだけ広い温度範囲で液晶相を示し、低粘性であり、かつ駆動電圧が低いことが求められる。さらに液晶組成物は個々の表示素子に対してあわせ最適な誘電率異方性（Δε）または及び屈折率異方性（Δｎ）等を最適な値とするために、数種類から数十種類の化合物から構成されている。【０００３】
垂直配向型ディスプレイではΔεが負の液晶組成物が用いられており、ＴＮ型、ＳＴＮ型又はＩＰＳ型等の水平配向型ディスプレイではΔεが正の液晶組成物が用いられている。近年、Δεが正の液晶組成物を電圧無印加時に垂直に配向させ、ＩＰＳ型／ＦＦＳ型等のように横電界を印加する駆動方式も報告されており、Δεが正の液晶組成物の必要性はさらに高まっている。一方、全ての駆動方式において低電圧駆動、高速応答、広い動作温度範囲が求められている。すなわち、Δεが正で絶対値が大きく、粘度（η）が小さく、高いネマチック相−等方性液体相転移温度（Ｔｎｉ）が要求されている。また、Δｎとセルギャップ（ｄ）との積であるΔｎ×ｄの設定から、液晶組成物のΔｎをセルギャップに合わせて適当な範囲に調節する必要がある。加えて液晶表示素子をテレビ等へ応用する場合においては高速応答性が重視されるため、γ１の小さい液晶組成物が要求される。【０００４】
液晶組成物の構成成分として、Δεが正の液晶化合物である式（Ａ−１）や（Ａ−２）で表される化合物を使用した液晶組成物の開示があるが（特許文献１及び特許文献２）、これら液晶組成物は十分に低い粘性を実現するに至っていなかった。また、連結基が−ＣＦ２Ｏ−である化合物として、式（Ａ−３）や（Ａ−４）で表された化合物およびこれらを使用した液晶組成物の開示はあるが、これら液晶組成物においても十分に低い粘性を実現するに至っていなかった。（特許文献３及び特許文献４）。【０００５】
【化１】
0005910800.tif 000002
【先行技術文献】
【特許文献】
【０００６】
【特許文献１】ＷＯ９６／０３２３６５号
【特許文献２】特開２００３−１８３６５６号
【特許文献３】特開２０１１−１３６９９８号
【特許文献４】特開２００８−６９１５３号
【発明の概要】
【発明が解決しようとする課題】
【０００７】
本発明が解決しようとする課題は、所望の誘電率異方性（Δε）及び屈折率異方性（Δｎ）に調整され、ネマチック相−等方性液体相転移温度（Ｔｎｉ）の低下及びネマチック相の下限温度の上昇を抑えることによりネマチック相の温度範囲を悪化させることなく、粘度（η）が十分に低く、なおかつ、液晶表示素子に用いた際の応答速度が速く、信頼性に優れた誘電率異方性（Δε）が正の液晶組成物を提供することにある。
【課題を解決するための手段】
【０００８】
本発明者は、種々のフルオロベンゼン誘導体を検討し、特定の化合物を組み合わせることにより前記課題を解決することができることを見出し、本件発明を完成するに至った。【０００９】
本発明は、正の誘電率異方性を有する液晶組成物であって、前記液晶組成物が一般式（ＬＣ０）【００１０】
【化２】
0005910800.tif 000003
【００１１】
（式中、Ｒ０１は炭素原子数１〜１５のアルキル基を表し、該アルキル基中の１つ又は２つ以上のＣＨ２基は、酸素原子が直接隣接しないように、−Ｏ−、−ＣＨ＝ＣＨ−、−ＣＯ−、−ＯＣＯ−、−ＣＯＯ−、−Ｃ≡Ｃ−、−ＣＦ２Ｏ−、−ＯＣＦ２−で置換されてよく、該アルキル基中の１つ又は２つ以上の水素原子は任意にハロゲンで置換されていてもよく、Ａ０１及びＡ０２はそれぞれ独立してトランス−１，４−シクロへキシレン基、１，４−フェニレン基、３−フルオロ−１，４−フェニレン基、３，５−ジフルオロ−１，４−フェニレン基、１，４−シクロヘキセニレン基、１，４−ビシクロ［２．２．２］オクチレン基、ナフタレン−２，６−ジイル基、デカヒドロナフタレン−２，６−ジイル基又は１，２，３，４−テトラヒドロナフタレン−２，６−ジイル基を表し、Ｂ０１は下記の何れかの構造【００１２】
【化３】
0005910800.tif 000004
【００１３】
（該構造中、Ｘ０１、Ｘ０２、Ｘ０５、Ｘ０６及びＸ０７はそれぞれ独立して水素原子又はフッ素原子を表し、Ｙ０１及びＹ０２はそれぞれ独立して塩素原子、シアノ基、フッ素原子、−ＣＦ３又は−ＯＣＦ３を表す。）を表しＺ０１、Ｚ０２及びＺ０３はそれぞれ独立して単結合、−ＣＨ＝ＣＨ−、−Ｃ≡Ｃ−、−ＣＨ２ＣＨ２−、−（ＣＨ２）４−、−ＯＣＨ２−、−ＣＨ２Ｏ−、−ＯＣＦ２−又は−ＣＦ２Ｏ−を表し、Ｘ０３及びＸ０４はそれぞれ独立して水素原子又はフッ素原子を表し、ｍ０１及びｍ０２はそれぞれ独立して０〜２の整数を表し、ｍ０１＋ｍ０２はそれぞれ独立して０、１又は２を表し、Ａ０１、Ａ０２、Ｚ０１及び／又はＺ０３が複数存在する場合、それらは同一であっても、異なっていてもよい。）で表される化合物を１種又は２種以上含有し、一般式（ＬＣ１）【００１４】
【化４】
0005910800.tif 000005
【００１５】
（式中、Ｒ１１及びＲ１２はそれぞれ独立して炭素原子数１〜１５のアルキル基を表し、該アルキル基中の１つ又は２つ以上の−ＣＨ２−は、酸素原子が直接隣接しないように、−Ｏ−、−ＣＨ＝ＣＨ−、−ＣＯ−、−ＯＣＯ−、−ＣＯＯ−、−Ｃ≡Ｃ−、−ＣＦ２Ｏ−又は−ＯＣＦ２−で置換されてよく、該アルキル基中の１つ又は２つ以上の水素原子は任意にハロゲンで置換されていてもよく、Ａ１１〜Ａ１３はそれぞれ独立してトランス−１，４−シクロへキシレン基、１，４−フェニレン基、２−フルオロ−１，４−フェニレン基、３−フルオロ−１，４−フェニレン基、３，５−ジフルオロ−１，４−フェニレン基、１，４−シクロヘキセニレン基、テトラヒドロピラン−２，５−ジイル基、１，３−ジオキサン−２，５−ジイル基、１，４−ビシクロ［２．２．２］オクチレン基、ナフタレン−２，６−ジイル基、デカヒドロナフタレン−２，６−ジイル基又は１，２，３，４−テトラヒドロナフタレン−２，６−ジイル基を表し、Ｚ１１及びＺ１２はそれぞれ独立して単結合、−ＣＨ＝ＣＨ−、−Ｃ≡Ｃ−、−ＣＨ２ＣＨ２−、−（ＣＨ２）４−、−ＯＣＨ２−、−ＣＨ２Ｏ−、−ＯＣＦ２−又は−ＣＦ２Ｏ−を表し、ｍ１１は０、１又は２を表し、Ａ１１及び／又はＺ１１が複数存在する場合、それらは同一であっても、異なっていてもよい。）で表される化合物を１種又は２種以上含有することを特徴とする液晶組成物を提供し、更に、当該液晶組成物を用いた液晶表示素子を提供する。
【発明の効果】
【００１６】
本発明の液晶組成物は、Δεが正であってその絶対値及び屈折率異方性（Δｎ）が所望のものに調整されつつ、ηが低く、回転粘性（γ１）が小さく、液晶性に優れ、且つ広い温度範囲で安定な液晶相を示す。また、熱、光、水等に対し、化学的に安定であり、溶解性が良好であるため、低温での相安定も良い。本発明の液晶組成物を液晶表示素子に用いることにより、応答速度が速く、低電圧駆動が可能である実用的で信頼性の高い液晶表示素子を得られる。
【発明を実施するための形態】
【００１７】
本願発明の液晶組成物は、一般式（ＬＣ０）で表される化合物を１種又は２種以上含有し、一般式（ＬＣ１）で表される化合物を１種又は２種以上含有する。一般式（ＬＣ０）で表される化合物と一般式（ＬＣ１）で表される化合物を含む液晶組成物は、Δεが正であって、その絶対値及び屈折率異方性（Δｎ）が所望の値に調整されつつ、低粘度で、且つ低温においても安定した液晶層を示すため、実用的な液晶組成物であるということができる。
【００１８】
一般式（ＬＣ０）
【００１９】
【化５】
0005910800.tif 000006
【００２０】
において、Ｒ０１は粘度を低下させる為には、炭素原子数１〜８のアルキル基又は炭素原子数２〜８のアルケニル基であることが好ましく、炭素原子数１〜５のアルキル基又は炭素原子数２〜５のアルケニル基であることが特に好ましい。また、直鎖状であることが好ましい。Ｒ０１がアルケニル基の場合、式（Ｒ１）から式（Ｒ５）のいずれかで表される基から選ばれることが好ましい。（各式中の黒点は環との連結点を表す。）Ａ０１がトランス−１，４−シクロヘキシレン基の場合、これらのアルケニル基を表すことが好ましく、式（Ｒ１）、式（Ｒ２）、式（Ｒ４）が更に好ましい。
【００２１】
【化６】
0005910800.tif 000007
【００２２】
Ａ０１及びＡ０２はそれぞれ独立して、粘度を低下させるためにはトランス−１，４−シクロヘキシレン基、ナフタレン−２，６−ジイル基又は１，４−フェニレン基であることが好ましく、トランス−１，４−シクロヘキシレン基であることが更に好ましく、Δεを大きくするためには３−フルオロ−１，４−フェニレン基、３，５−ジフルオロ−１，４−フェニレン基であることが好ましく、３，５−ジフルオロ−１，４−フェニレン基であることが更に好ましく、Ｔ→ｉを高くするにはトランス−１，４−シクロヘキシレン基又は１，４−フェニレン基であることが好ましい。
【００２３】
Ｂ０１は粘度を低下させるためには
【００２４】
【化７】
0005910800.tif 000008
【００２５】
であることが好ましく、Ｔ→ｉを高くするためには、
【００２６】
【化８】
0005910800.tif 000009
【００２７】
である事が好ましい。
【００２８】
Ｘ０１、Ｘ０２、Ｘ０５、Ｘ０６及びＸ０７は各々独立して、粘度の低下及びＴ→ｉを高くするためには水素原子であることが好ましく、Δεを大きくするためにはフッ素原子であることが好ましい。
【００２９】
Ｘ０１及びＸ０２が各々独立して、フッ素原子又は水素原子である場合、Δεを大きくするためには
【００３０】
【化９】
0005910800.tif 000010
【００３１】
であることが好ましく、粘度を低下するためには
【００３２】
【化１０】
0005910800.tif 000011
【００３３】
であることが好ましい。
【００３４】
Ｘ０５〜Ｘ０７が各々独立して、フッ素原子又は水素原子である場合、Δεを大きくするためには
【００３５】
【化１１】
0005910800.tif 000012
【００３６】
であることが好ましく、粘度を低下するためには
【００３７】
【化１２】
0005910800.tif 000013
【００３８】
であることが好ましい。
【００３９】
Ｂ０１は下記の何れかの部分構造から選ばれることが特に好ましい。
【００４０】
【化１３】
0005910800.tif 000014
【００４１】
Ｙ０１及びＹ０２は、フッ素原子、−ＣＦ３、−ＯＣＦ３であることが好ましく、ネマチック相の下限温度を改善し、液晶組成物の低温動作や保存性を好ましくする。Δεを大きくするためにはフッ素原子、シアノ基、−ＣＦ３又は−ＯＣＦ３であることが好ましく、粘度を低下させるためにはフッ素原子であることが好ましい。化合物の安定性を考慮した場合にはフッ素原子、−ＣＦ３又は−ＯＣＦ３が好ましい。
【００４２】
Ｘ０３及びＸ０４は各々独立して、水素原子又はフッ素原子であるが、Δεを大きくする為にはフッ素原子であることが好ましく、溶解性を向上させる為にはフッ素原子である事が好ましい。Ｘ０３及びＸ０４のうち少なくとも１つはフッ素原子であることが好ましく、Ｘ０３及びＸ０４の両方がフッ素原子であることがΔε及び溶解性の観点からより好ましい。
【００４３】
Ｚ１、Ｚ２、及びＺ３は各々独立して、粘度を低下させるためには−ＣＨ２Ｏ−、−ＯＣＨ２−、−ＣＦ２Ｏ−、−ＯＣＦ２−、−ＣＦ＝ＣＦ−、−ＣＨ２ＣＨ２−、−ＣＨ＝ＣＨ−、−Ｃ≡Ｃ−又は単結合であることが好ましく、−ＣＦ２Ｏ−、−ＯＣＦ２−、−ＣＨ２ＣＨ２−又は単結合であることが更に好ましく、単結合である事が特に好ましく、Ｔ→ｉを高くするには−Ｃ≡Ｃ−又は単結合であることが好ましい。
【００４４】
ｍ０１及びｍ０２は、ηを重視する場合にはｍ０１＋ｍ０２が０又は１であることが好ましく、ｍ０１＋ｍ０２が１を表す場合は、ｍ０１が０を表し、ｍ０２が１を表すことが好ましい。Ｔ→ｉを重視する場合にはｍ０１＋ｍ０２が１又は２であることが好ましい。液晶組成物との混和性を高くするためには、ｍ０１＋ｍ０２が０又は１であることが好ましい。
【００４５】
なお、一般式（０）で表される化合物において、ヘテロ原子同士が直接結合する構造となることはない。
【００４６】
また、一般式（０）で表される化合物において、一般式（ＬＣ０）の式中Ｆ置換の数は、２〜７個であることが好ましい。
【００４７】
更に一般式（ＬＣ０）で表される化合物は、下記事項の少なくとも１つを満たす化合物であることが好ましい。
【００４８】
・ｍ０１＋ｍ０２が０である化合物
・ｍ０１が０で、ｍ０２が１である化合物
・ｍ０１が１で、ｍ０２が０である化合物
・ｍ０１が２であって、複数のＺ０１が単結合である化合物
・Ｚ０２が単結合である化合物
・Ｚ０１、Ｚ０２及びＺ０３が単結合である化合物
一般式（ＬＣ０）で表される液晶化合物は、下記一般式（ＬＣ０−ａ）から（ＬＣ０−ｊ）
（式中、Ｒ０１、Ａ０１、Ａ０２、Ｘ０１からＸ０７、Ｙ０１及びＹ０２は一般式（ＬＣ０）におけるＲ０１、Ａ０１、Ａ０２、Ｘ０１からＸ０６、Ｙ０１及びＹ０２と同じ意味を表し、Ｘ０８からＸ１３は水素原子又はフッ素原子を表す。）で表される化合物であることがより好ましい。本発明の液晶組成物は、一般式（ＬＣ０）で表される化合物として、（ＬＣ０−ａ）から（ＬＣ０−ｉ）で表される化合物を１種又は２種以上含有することが好ましい。
【００４９】
【化１４】
0005910800.tif 000015
【００５０】
一般式（ＬＣ０−ａ）で表される化合物としては、下記一般式（ＬＣ０−ａ１）〜一般式（ＬＣ０−ａ１１）がより好ましく、一般式（０−ａ１）で表される化合物が更に好ましい。
【００５１】
【化１５】
0005910800.tif 000016
【００５２】
（式中、Ｒ０１は一般式（ＬＣ０）におけるＲ０１と同じ意味を表す。）
一般式（ＬＣ０−ｂ）で表される化合物としては、下記一般式（ＬＣ０−ｂ１）〜一般式（ＬＣ０−ｂ２４）がより好ましい。
【００５３】
【化１６】
0005910800.tif 000017
【００５４】
【化１７】
0005910800.tif 000018
【００５５】
（式中、Ｒ０１は一般式（ＬＣ０）におけるＲ０１と同じ意味を表す。）
一般式（ＬＣ０−ｃ）で表される化合物としては、下記一般式（ＬＣ０−ｃ１）〜一般式（ＬＣ０−ｃ１７）が好ましく、一般式（ＬＣ０−ｃ１）〜一般式（ＬＣ０−ｃ３）がより好ましく、一般式（ＬＣ０−ｃ２）及び一般式（ＬＣ０−ｃ３）が更に好ましい。
【００５６】
【化１８】
0005910800.tif 000019
【００５７】
（式中、Ｒ０１は一般式（ＬＣ０）におけるＲ０１と同じ意味を表す。）
一般式（ＬＣ０−ｄ）で表される化合物としては、下記一般式（ＬＣ０−ｄ１）〜一般式（ＬＣ０−ｄ９）がより好ましい。
【００５８】
【化１９】
0005910800.tif 000020
【００５９】
（式中、Ｒ０１は一般式（ＬＣ０）におけるＲ０１と同じ意味を表す。）
一般式（ＬＣ０−ｅ）で表される化合物としては、下記一般式（ＬＣ０−ｅ１）〜一般式（ＬＣ０−ｅ８）がより好ましく、一般式（ＬＣ０−ｅ１）及び一般式（ＬＣ０−ｅ８）が更に好ましい。
【００６０】
【化２０】
0005910800.tif 000021
【００６１】
（式中、Ｒ０１は一般式（ＬＣ０）におけるＲ０１と同じ意味を表す。）
一般式（ＬＣ０−ｆ）で表される化合物としては、下記一般式（ＬＣ０−ｆ１）〜一般式（ＬＣ０−ｆ６）がより好ましく、一般式（ＬＣ０−ｆ２）である事が更に好ましい。
【００６２】
【化２１】
0005910800.tif 000022
【００６３】
（式中、Ｒ０１は一般式（ＬＣ０）におけるＲ０１と同じ意味を表す。）
一般式（ＬＣ０−ｇ）で表される化合物としては、下記一般式（ＬＣ０−ｇ１）〜一般式（ＬＣ０−ｇ１２）がより好ましい。
【００６４】
【化２２】
0005910800.tif 000023
【００６５】
【化２３】
0005910800.tif 000024
【００６６】
（式中、Ｒ０１は一般式（ＬＣ０）におけるＲ０１と同じ意味を表す。）
一般式（ＬＣ０−ｈ）で表される化合物としては、下記一般式（ＬＣ０−ｈ１）〜一般式（ＬＣ０−ｈ４）がより好ましい。
【００６７】
【化２４】
0005910800.tif 000025
【００６８】
（式中、Ｒ０１は一般式（ＬＣ０）におけるＲ０１と同じ意味を表す。）
一般式（ＬＣ０−ｉ）で表される化合物としては、下記一般式（ＬＣ０−ｉ１）〜一般式（ＬＣ０−ｉ６）がより好ましい。
【００６９】
【化２５】
0005910800.tif 000026
【００７０】
（式中、Ｒ０１は一般式（ＬＣ０）におけるＲ０１と同じ意味を表す。）
本発明の液晶組成物において一般式（ＬＣ０）で表される化合物の含有量が少ないとその効果が現れないため、組成物中に下限値として、０．１質量％（以下組成物中の％は質量％を表す。）以上含有することが好ましく、０．３％以上含有することが好ましく、０．５％以上含有することが好ましく、０．８％以上含有することが好ましく、１％以上含有することが好ましく、２％以上含有することが好ましく、３％以上含有することが好ましく、４％以上含有することが好ましく、５％以上含有することが好ましく、６％以上含有することが好ましく、７％以上含有することが好ましく、８％以上含有することが好ましく、９％以上含有することが好ましく、１０％以上含有することが好ましく、１３％以上含有することが好ましく、１５％以上含有することが好ましく、１８％以上含有することが好ましく、２０％以上含有することが好ましい。又、含有量が多いと析出等の問題を引き起こすため、上限値としては、８０％以下含有することが好ましく、７０％以下含有することが好ましく、６０％以下含有することが好ましく、５５％以下含有することが好ましく、５０％以下含有することが好ましく、４８％以下含有することが好ましく、４５％以下含有することが好ましく、４３％以下含有することが好ましく、４０％以下含有することが好ましく、３８％以下含有することが好ましく、３７％以下含有することが好ましく、３５％以下含有することが好ましく、３２％以下含有することが好ましく、３０％以下含有することが好ましく、２８％以下含有することが好ましく、２５％以下含有することが好ましく、２３％以下含有することが好ましく、２０％以下含有することが好ましい。一般式（１）で表される化合物は１種のみで使用することもできるが、２種以上の化合物を同時に使用してもよい。
【００７１】
一般式（ＬＣ１）
【００７２】
【化２６】
0005910800.tif 000027
【００７３】
において、Ｒ１１及びＲ１２はそれぞれ独立して炭素原子数１〜１５のアルキル基を表し、該アルキル基中の１つ又は２つ以上の−ＣＨ２−は、酸素原子が直接隣接しないように、−Ｏ−、−ＣＨ＝ＣＨ−、−ＣＯ−、−ＯＣＯ−、−ＣＯＯ−、−Ｃ≡Ｃ−、−ＣＦ２Ｏ−又は−ＯＣＦ２−で置換されてよく、該アルキル基中の１つ又は２つ以上の水素原子は任意にハロゲンで置換されていてもよいが、炭素原子数１〜８のアルキル基、炭素原子数２〜８のアルケニル基、炭素原子数１〜８のアルコキシ基又は炭素原子数２〜８のアルケニルオキシ基であることが好ましく、直鎖であることが好ましい。Ｒ１１及びＲ１２がアルケニル基の場合、式（Ｒ１）から式（Ｒ５）のいずれかで表される基から選ばれることが好ましい。
【００７４】
【化２７】
0005910800.tif 000028
【００７５】
（各式中の黒点は環との連結点を表す。）
Ｒ１１及びＲ１２がアルケニルオキシ基の場合、粘度を低下させる為には、炭素原子数２〜６のアルケニル基である事が好ましく、式（Ｒ６）で表される基から選ばれることが好ましい。
【００７６】
【化２８】
0005910800.tif 000029
【００７７】
（式中、Ｒ１４は水素原子又は炭素原子数１〜３のアルキル基を表し、これらの基中に存在する１個の−ＣＨ２−又は隣接していない２個以上の−ＣＨ２−は−Ｏ−、−ＣＯＯ−、−ＯＣＯ−又は−ＣＯ−により置き換えられても良く、これらの基中に存在する水素原子はフッ素原子に置換されても良く、式中の黒点は環との連結点を表す。）Ｒ１４は水素原子又はメチル基を表すことがより好ましい。
【００７８】
Ｒ１１及びＲ１２の組み合わせは特に限定されないが、両方がアルキル基を表すもの、いずれか一方がアルキル基を表し、他方がアルケニル基を表すもの、又は、いずれか一方がアルキル基をあらわし、他方がアルコキシを表すもの、又はいずれか一方がアルキル基をあらわし、他方がアルケニルオキシ基を表すものであることが好ましい。
【００７９】
Ａ１１〜Ａ１３はそれぞれ独立して下記の何れかの構造
【００８０】
【化２９】
0005910800.tif 000030
【００８１】
が好ましく、
【００８２】
【化３０】
0005910800.tif 000031
【００８３】
がより好ましい。
【００８４】
Ｚ１１及びＺ１２はそれぞれ独立して単結合、−ＣＨ＝ＣＨ−、−Ｃ≡Ｃ−、−ＣＨ２ＣＨ２−、−（ＣＨ２）４−、−ＯＣＨ２−、−ＣＨ２Ｏ−、−ＯＣＦ２−又は−ＣＦ２Ｏ−を表し、単結合、−ＣＨ２ＣＨ２−、−ＯＣＦ２−又は−ＣＦ２Ｏ−が更に好ましく、単結合が特に好ましい。
【００８５】
ｍ１１は１又は２の整数を表すことが好ましい。Ａ１１及び／又はＺ１１が複数存在する場合、それらは同一であっても、異なっていてもよい。
【００８６】
一般式（ＬＣ１）で表される化合物は、下記一般式（ＬＣ１−１）から一般式（ＬＣ１−３９）で表される化合物であることがより好ましい。本発明の液晶組成物は、一般式（ＬＣ１）で表される化合物として、（ＬＣ１−１）から（ＬＣ１−２６）で表される化合物を１種又は２種以上含有することが好ましく、（ＬＣ１−１）〜（ＬＣ１−５）、（ＬＣ１−７）、（ＬＣ１−１５）、（ＬＣ１−１６）、（ＬＣ１−１８）、（ＬＣ１−２１）、（ＬＣ１−３８）で表される化合物を１種又は２種以上含有することがより好ましい。
【００８７】
【化３１】
0005910800.tif 000032
【００８８】
【化３２】
0005910800.tif 000033
【００８９】
【化３３】
0005910800.tif 000034
【００９０】
（式中、Ｒ１１及びＲ１２はそれぞれ独立して一般式（ＬＣ１）におけるＲ１１及びＲ１２と同じ意味を表す。）で表される化合物であることが好ましい。
【００９１】
更に、一般式（ＬＣ１）で表される化合物として下記化合物からなる群より選ばれる１種又は２種以上の化合物を多くとも７０質量％含有することが更に好ましい。
【００９２】
【化３４】
0005910800.tif 000035
【００９３】
（式中、ａｌｋｙｌ及びａｌｋｙｌ＊はそれぞれ独立して炭素原子数１〜５のアルキル基又はアルコキシ基を表し、ａｌｋｅｎｙｌ及びａｌｋｅｎｙｌ＊はそれぞれ独立して炭素原子数2〜５のアルケニル基又はアルケニルオキシ基を表す。）
本発明の液晶組成物において、一般式（ＬＣ１）で表される化合物の含有量は、下限値として、１％以上含有することが好ましく、５％以上含有することが好ましく、１０％以上含有することが好ましく、１５％以上含有することが好ましく、１８％以上含有することが好ましく、２０％以上含有することが好ましく、２５％以上含有することが好ましく、２８％以上含有することが好ましく、３０％以上含有することが好ましく、３３％以上含有することが好ましく、３５％以上含有することが好ましく、３８％以上含有することが好ましく、４０％以上含有することが好ましく、４３％以上含有することが好ましく、４５％以上含有することが好ましく、４８％以上含有することが好ましく、５０％以上含有することが好ましく、５３％以上含有することが好ましく、５５％以上含有することが好ましく、５８％以上含有することが好ましく、６０％以上含有することが好ましい。また、上限値としては、９９％以下含有することが好ましく、９８％以下含有することが好ましく、９５％以下含有することが好ましく、９３％以下含有することが好ましく、９０％以下含有することが好ましく、８７％以下含有することが好ましく、８５％以下含有することが好ましく、８３％以下含有することが好ましく、８０％以下含有することが好ましく、８８％以下含有することが好ましく、８５％以下含有することが好ましく、８３％以以下含有することが好ましく、８０％以下含有することが好ましく、７８％以下含有することが好ましく、７５％以下含有することが好ましく、７３％以下含有することが好ましく、７０％以下含有することが好ましく、６８％以下含有することが好ましく、６５％以下含有することが好ましく、６３％以下含有することが好ましく、６０％以下含有することが好ましい。一般式（１）で表される化合物は１種のみで使用することもできるが、２種以上の化合物を同時に使用してもよい。
【００９４】
本発明の液晶組成物において、一般式（ＬＣ０）及び一般式（ＬＣ１）の含有量は、下限値としては５％以上含有することが好ましく、１０％以上含有することが好ましく、１５％以上含有することが好ましく、２０％以上含有することが好ましく、２５％以上含有することが好ましく、３０％以上含有することが好ましく、３５％以上含有することが好ましく、４０％以上含有することが好ましく、４５％以上含有することが好ましく、５０％以上含有することが好ましく、５５％以上含有することが好ましく、６０％以上含有することが好ましく、６５％以上含有することが好ましく、７０％以上含有することが好ましく、７５％以上含有することが好ましい。また上限値としては１００％以下含有することが好ましく、９５％以下含有することが好ましく、９０％以下含有することが好ましく、８５％以下含有することが好ましく、８０％以下含有することが好ましく、７５％以下含有することが好ましく、７０％以下含有することが好ましく、６５％以下含有することが好ましく、６０％以下含有することが好ましく、５５％以下含有することが好ましく、５０％以下含有することが好ましく、４０％以下含有することが好ましく、３０％以下含有することが好ましい。
【００９５】
更に、前記液晶組成物が一般式（ＬＣ２）
【００９６】
【化３５】
0005910800.tif 000036
【００９７】
（式中、Ｒ２１は炭素原子数１〜１５のアルキル基を表し、該アルキル基中の１つ又は２つ以上の−ＣＨ２−は、酸素原子が直接隣接しないように、−Ｏ−、−ＣＨ＝ＣＨ−、−ＣＯ−、−ＯＣＯ−、−ＣＯＯ−、−Ｃ≡Ｃ−、−ＣＦ２Ｏ−又は−ＯＣＦ２−で置換されてよく、該アルキル基中の１つ又は２つ以上の水素原子は任意にハロゲンで置換されていてもよく、Ａ２１及びＡ２２はそれぞれ独立してトランス−１，４−シクロへキシレン基、１，４−フェニレン基、３−フルオロ−１，４−フェニレン基、３，５−ジフルオロ−１，４−フェニレン基、１，４−シクロヘキセニレン基、テトラヒドロピラン−２，５−ジイル基、１，３−ジオキサン−２，５−ジイル基、１，４−ビシクロ［２．２．２］オクチレン基、ナフタレン−２，６−ジイル基、デカヒドロナフタレン−２，６−ジイル基又は１，２，３，４−テトラヒドロナフタレン−２，６−ジイル基を表し、Ｂ２１は下記の何れかの構造
【００９８】
【化３６】
0005910800.tif 000037
【００９９】
（該構造中、Ｘ２１〜Ｘ２５はそれぞれ独立して水素原子又はフッ素原子を表し、Ｙ２１及びＹ２２はそれぞれ独立して塩素原子、シアノ基、フッ素原子、−ＣＦ３、−ＯＣＦ３、−ＣＦ２ＣＦ３、−ＣＨＦＣＦ３、−ＯＣＦ２ＣＦ３、−ＯＣＨＦＣＦ３又は−ＯＣＦ＝ＣＦ２を表す。）を表し、Ｚ２１及びＺ２２はそれぞれ独立して単結合、−ＣＨ＝ＣＨ−、−Ｃ≡Ｃ−、−ＣＨ２ＣＨ２−、−（ＣＨ２）４−、−ＯＣＨ２−、−ＣＨ２Ｏ−、−ＯＣＦ２−又は−ＣＦ２Ｏ−を表し、ｍ２１は０、１、２又は３を表し、Ａ２１及び／又はＺ２１が複数存在する場合、それらは同一であっても、異なっていてもよい。ただし、一般式（ＬＣ０）で表される化合物は除く。）
Ｒ２１は炭素原子数１〜８のアルキル基、炭素原子数２〜８のアルケニル基又は炭素原子数１〜８のアルコキシ基であることが好ましく、直鎖であることが好ましい。Ｒ２１がアルケニル基の場合、式（Ｒ１）から式（Ｒ５）のいずれかで表される基から選ばれることが好ましい。
【０１００】
【化３７】
0005910800.tif 000038
【０１０１】
（各式中の黒点は環との連結点を表す。）
Ａ２１及びＡ２２はそれぞれ独立してトランス−１，４−シクロヘキシレン基、１，４−フェニレン基、３−フルオロ−１，４−フェニレン基、３，５−ジフルオロ−１，４−フェニレン基又はテトラヒドロピラン基が好ましい。
【０１０２】
Ｂ２１は粘度を低下させるためには
【０１０３】
【化３８】
0005910800.tif 000039
【０１０４】
であることが好ましく、Ｔ→ｉを高くするためには、
【０１０５】
【化３９】
0005910800.tif 000040
【０１０６】
である事が好ましい。
【０１０７】
Ｘ２１、Ｘ２２、Ｘ２３、Ｘ２４及びＸ２５は各々独立して、粘度の低下及びＴ→ｉを高くするためには水素原子であることが好ましく、Δεを大きくするためにはフッ素原子であることが好ましい。
【０１０８】
Ｘ２１及びＸ２２が各々独立して、フッ素原子又は水素原子である場合、Δεを大きくするためには
【０１０９】
【化４０】
0005910800.tif 000041
【０１１０】
であることが好ましく、粘度を低下するためには
【０１１１】
【化４１】
0005910800.tif 000042
【０１１２】
であることが好ましい。
【０１１３】
Ｘ２３〜Ｘ２５が各々独立して、フッ素原子又は水素原子である場合、以下の部分構造から選ばれることが好ましい。
【０１１４】
【化４２】
0005910800.tif 000043
【０１１５】
Ｙ２１及びＹ２２は、フッ素原子、−ＣＦ３、−ＯＣＦ３を組み合わせて使用することが特に好ましく、ネマチック相の下限温度を改善し、液晶組成物の低温動作や保存性を好ましくする。
【０１１６】
Ｂ２１は下記の何れかの部分構造から選ばれることが特に好ましい。
【０１１７】
【化４３】
0005910800.tif 000044
【０１１８】
Ｚ２１及びＺ２２はそれぞれ独立して単結合、−ＣＨ＝ＣＨ−、−Ｃ≡Ｃ−、−ＣＨ２ＣＨ２−、−（ＣＨ２）４−、−ＯＣＨ２−、−ＣＨ２Ｏ−、−ＯＣＦ２−又は−ＣＦ２Ｏ−が好ましく、単結合、−ＯＣＨ２−、−ＣＨ２Ｏ−、−ＯＣＦ２−又は−ＣＦ２Ｏ−がより好ましい。
【０１１９】
ｍ２１は０〜２の整数を表すことが好ましい。Ａ２１及び／又はＺ２１が複数存在する場合、それらは同一であっても、異なっていてもよい。
【０１２０】
一般式（ＬＣ２）で表される化合物として、一般式（ＬＣ２−ａ）
【０１２１】
【化４４】
0005910800.tif 000045
【０１２２】
（式中、Ｘ２６及びＸ２７はそれぞれ独立して水素原子又はフッ素原子を表し、Ｚ２３は−ＯＣＨ２−、−ＣＨ２Ｏ−、−ＯＣＦ２−又は−ＣＦ２Ｏ−を表し、Ｒ２１、Ａ２１、Ｚ２１、Ｘ２１、Ｘ２２、Ｙ２１及びｍ２１はそれぞれ独立して一般式（ＬＣ２）におけるＲ２１、Ａ２１、Ｚ２１、Ｘ２１、Ｘ２２、Ｙ２１及びｍ２１と同じ意味を表す。）で表される化合物を１種又は２種以上含有することが好ましい。
【０１２３】
Ｘ２６及びＸ２７はフッ素原子である事が好ましく、Ｘ０２６及びＸ２７のうち少なくとも１つはフッ素原子であることが好ましく、Ｘ２６及びＸ２７の両方がフッ素原子であることがより好ましい。
【０１２４】
一般式（ＬＣ２−ａ）で表される化合物は、一般式（ＬＣ２−ａ１）から一般式（ＬＣ２−ａ１１）で表される化合物
【０１２５】
【化４５】
0005910800.tif 000046
【０１２６】
【化４６】
0005910800.tif 000047
【０１２７】
（式中、Ｒ２１、Ｘ２１、Ｘ２２、Ｘ２６、Ｘ２７、及びＹ２１は一般式（ＬＣ２）におけるＲ２１、Ｘ２１、Ｘ２２、Ｘ２６、Ｘ２７、及びＹ２１と同じ意味を表し、Ｘ３０、Ｘ３１、Ｘ３２及びＸ３３はそれぞれ独立して水素原子又はフッ素原子を表す。）
で表される化合物を少なくとも一種含有することが好ましく、（ＬＣ２−ａ４）〜（ＬＣ２−ａ６）、（ＬＣ２−ａ１０）、（ＬＣ２−ａ１１）で表される化合物を少なくとも一種含有することがより好ましい。
【０１２８】
更に、一般式（ＬＣ２）で表される化合物として、一般式（ＬＣ２−ｂ）
【０１２９】
【化４７】
0005910800.tif 000048
【０１３０】
（式中、Ｒ２１、Ａ２１、Ａ２２、Ｘ２１、Ｘ２２、Ｙ２１及びｍ２１はそれぞれ独立して一般式（ＬＣ２）におけるＲ２１、Ａ２１、Ａ２２、Ｘ２１、Ｘ２２、Ｙ２１及びｍ２１と同じ意味を表す。）で表される化合物を１種又は２種以上含有することが好ましい。
【０１３１】
一般式（ＬＣ２−ｂ）で表される化合物は、一般式（ＬＣ２−ｂ１）から一般式（ＬＣ２−ｂ２１）で表される化合物
【０１３２】
【化４８】
0005910800.tif 000049
【０１３３】
【化４９】
0005910800.tif 000050
【０１３４】
【化５０】
0005910800.tif 000051
【０１３５】
(式中、Ｘ３４、Ｘ３５、Ｘ３６、Ｘ３７、Ｘ３８、Ｘ３９、Ｘ５０及びＸ５１はそれぞれ独立して水素原子又はフッ素原子を表し、Ｒ２１、Ｘ２１、Ｘ２２及びＹ２１はそれぞれ独立して一般式（ＬＣ２−ｂ）におけるＲ２１、Ｘ２１、Ｘ２２及びＹ２１と同じ意味を表す。）で表される化合物を１種又は２種以上含有することが好ましく、一般式（ＬＣ２−ｂ５）〜一般式（ＬＣ２−ｂ８）、一般式（ＬＣ２−ｂ１０）〜一般式（ＬＣ２−ｂ１２）及び一般式（ＬＣ２−ｂ１８）で表される化合物を１種又は２種以上含有することがより好ましい。
【０１３６】
また、一般式（ＬＣ２）で表される化合物として一般式（ＬＣ２−ａ）及び一般式（ＬＣ２−ｂ）以外の化合物としては、以下の化合物を含有することが好ましい。
【０１３７】
【化５１】
0005910800.tif 000052
【０１３８】
【化５２】
0005910800.tif 000053
【０１３９】
(式中、Ｘ４0、Ｘ４１、Ｘ４２、Ｘ４３、Ｘ４４及びＸ４５はそれぞれ独立して水素原子又はフッ素原子を表し、Ｒ２１、Ｘ２３、Ｘ２４、Ｘ２５及びＹ２２はそれぞれ独立して一般式（ＬＣ２）におけるＲ２１、Ｘ２３、Ｘ２４、Ｘ２５及びＹ２２と同じ意味を表す。）
本発明の液晶組成物において、一般式（ＬＣ２）で表される化合物の含有量は、下限値として、１％以上含有することが好ましく、３％以上含有することが好ましく、５％以上含有することが好ましく、８％以上含有することが好ましく、１０％以上含有することが好ましく１５％以上含有することが好ましい。また、上限値としては、５０％以下含有することが好ましく、４５％以下含有することが好ましく、４０％以下含有することが好ましく、３５％以下含有することが好ましく、３０％以下含有することが好ましく、２５％以下含有することが好ましく、２０％以下含有することが好ましい。一般式（１）で表される化合物は１種のみで使用することもできるが、２種以上の化合物を同時に使用してもよい。
【０１４０】
本発明の液晶組成物は、２０℃での粘度ηが２０ｍＰａ・ｓ以下であることが好ましい。
【０１４１】
本発明の液晶組成物は、光学活性化合物を１種又は２種以上含有することが出来る。光学活性化合物は、液晶分子を捩らせて配向させることが可能であればどんなものでも使用できる。通常この捩れは温度で変化するので所望の温度依存性を得るために複数の光学活性化合物を使用することも出来る。ネマチック液晶相の温度範囲や粘度などに悪影響しないようにするために、捩れ効果の強い光学活性化合物を選んで使用することは好ましい。この様な光学活性化合物として、コレステリックノナネイトなどの液晶や下記一般式（Ｃｈ−１）から一般式（Ｃｈ−６）で表される化合物を含有することが好ましい。
【０１４２】
【化５３】
0005910800.tif 000054
【０１４３】
（式中、Ｒｃ１、Ｒｃ2、Ｒ＊はそれぞれ独立して炭素原子数１〜１５のアルキル基を表し、該アルキル基中の１つ又は２つ以上の−ＣＨ２−は、酸素原子が直接隣接しないように、−Ｏ−、−ＣＨ＝ＣＨ−、−ＣＯ−、−ＯＣＯ−、−ＣＯＯ−、−Ｃ≡Ｃ−、−ＣＦ２Ｏ−又は−ＯＣＦ２−で置換されてよく、該アルキル基中の１つ又は２つ以上の水素原子は任意にハロゲンで置換されていてもよく、但しＲ＊は光学活性を有する分岐鎖基又はハロゲン置換基を少なくとも１は有しており、Ｚｃ１、Ｚｃ２、それぞれ独立して単結合、−ＣＨ＝ＣＨ−、−Ｃ≡Ｃ−、−ＣＨ２ＣＨ２−、−（ＣＨ２）４−、−ＣＯＯ−、−ＯＣＯ−、−ＯＣＨ２−、−ＣＨ２Ｏ−、−ＯＣＦ２−又は−ＣＦ２Ｏ−を表しＤ１、Ｄ２はシクロヘキサン環又はベンゼン環を表し、シクロヘキサン環中の１つ又は２つ以上の−ＣＨ２−は酸素原子が直接隣接しないように−Ｏ−で置換されていてもよく、また該環注の１つ又は２つ以上の−ＣＨ２ＣＨ２−は−ＣＨ＝ＣＨ−、−ＣＦ２Ｏ−又は−ＯＣＦ２−で置換されていてもよく、ベンゼン環中の１つ又は２つ以上の−ＣＨ＝は窒素原子が直接隣接しないように、−Ｎ＝で置換されていてもよく、該環中の１つ以上の水素原子がＦ、Ｃｌ、ＣＨ３で置換されていてもよく、ｔ１、ｔ２は０、１、２、３を表し、ＭＧ＊、Ｑｃ１、Ｑｃ２、は下記の構造
【０１４４】
【化５４】
0005910800.tif 000055
【０１４５】
（式中、Ｄ３、Ｄ４はシクロヘキサン環又はベンゼン環を表し、シクロヘキサン環中の１つ又は２つ以上の−ＣＨ２−は酸素原子が直接隣接しないように−Ｏ−で置換されていてもよく、また該環注の１つ又は２つ以上の−ＣＨ２ＣＨ２−は−ＣＨ＝ＣＨ−、−ＣＦ２Ｏ−又は−ＯＣＦ２−で置換されていてもよく、ベンゼン環中の１つ又は２つ以上の−ＣＨ＝は窒素原子が直接隣接しないように、−Ｎ＝で置換されていてもよく、該環中の１つ以上の水素原子がＦ、Ｃｌ、ＣＨ３で置換されていてもよい。）を表す。
【０１４６】
本発明の液晶組成物は、重合性化合物を１種又は２種以上含有してもよく、重合性化合物が、ベンゼン誘導体、トリフェニレン誘導体、トルキセン誘導体、フタロシアニン誘導体又はシクロヘキサン誘導体を分子の中心の母核とし、直鎖のアルキル基、直鎖のアルコキシ基又は置換ベンゾイルオキシ基がその側鎖として放射状に置換した構造である円盤状液晶化合物であることが好ましい。
【０１４７】
具体的には重合性化合物が一般式（ＰＣ）
【０１４８】
【化５５】
0005910800.tif 000056
【０１４９】
で表される重合性化合物であることが好ましい。（式中、Ｐ１は重合性官能基を表し、Ｓｐ１は炭素原子数０〜２０のスペーサー基を表し、Ｑｐ１は単結合、−Ｏ−、−ＮＨ−、−ＮＨＣＯＯ−、−ＯＣＯＮＨ−、−ＣＨ＝ＣＨ−、−ＣＯ−、−ＣＯＯ−、−ＯＣＯ−、−ＯＣＯＯ−、−ＯＯＣＯ−、−ＣＨ＝ＣＨ−、−ＣＨ＝ＣＨ−ＣＯＯ−、−ＯＣＯ−ＣＨ＝ＣＨ−又は−Ｃ≡Ｃ−を表し、ｐ１及びｐ２はそれぞれ独立して１、２又は３を表し、ＭＧｐはメソゲン基又はメソゲン性支持基を表し、Ｒｐ１は、ハロゲン原子、シアノ基又は炭素原子数１〜２５のアルキル基を表し、該アルキル基中の１つ又は２つ以上のＣＨ２基は、Ｏ原子が直接隣接しないように、−Ｏ−、−Ｓ−、−ＮＨ−、−Ｎ（ＣＨ３）−、−ＣＯ−、−ＣＯＯ−、−ＯＣＯ−、−ＯＣＯＯ−、−ＳＣＯ−、−ＣＯＳ−又は−Ｃ≡Ｃ−により置き換えられていても良く、あるいはＲｐ１はＰ２−Ｓｐ２−Ｑｐ２−であることができ、Ｐ２、Ｓｐ２、Ｑｐ２はそれぞれ独立してＰ１、Ｓｐ１、Ｑｐ１と同じ意味を表す。）
より好ましくは、重合性化合物一般式（ＰＣ）におけるＭＧｐが以下の構造
【０１５０】
【化５６】
0005910800.tif 000057
【０１５１】
で表される重合性化合物である。
（式中、Ｃ０１〜Ｃ０３はそれぞれ独立して1,4-フェニレン基、1,4-シクロヘキシレン基、1,4-シクロヘキセニル基、テトラヒドロピラン-2,5-ジイル基、1,3-ジオキサン-2,5-ジイル基、テトラヒドロチオピラン-2,5-ジイル基、1,4-ビシクロ(2,2,2)オクチレン基、デカヒドロナフタレン-2,6-ジイル基、ピリジン-2,5-ジイル基、ピリミジン-2,5-ジイル基、ピラジン-2,5-ジイル基、1,2,3,4-テトラヒドロナフタレン-2,6-ジイル基、2,6-ナフチレン基、フェナントレン-2,7-ジイル基、9,10-ジヒドロフェナントレン-2,7-ジイル基、1,2,3,4,4a,9,10a-オクタヒドロフェナントレン2,7-ジイル基又はフルオレン2,7-ジイル基を表し、1,4-フェニレン基、1,2,3,4-テトラヒドロナフタレン-2,6-ジイル基、2,6-ナフチレン基、フェナントレン-2,7-ジイル基、9,10-ジヒドロフェナントレン-2,7-ジイル基、1,2,3,4,4a,9,10a-オクタヒドロフェナントレン2,7-ジイル基及びフルオレン-2,7-ジイル基は置換基として１個以上のＦ、Ｃｌ、ＣＦ３、ＯＣＦ３、シアノ基、炭素原子数１〜８のアルキル基、アルコキシ基、アルカノイル基、アルカノイルオキシ基、炭素原子数２〜８のアルケニル基、アルケニルオキシ基、アルケノイル基又はアルケノイルオキシ基を有していても良く、Ｚｐ１及びＺｐ２はそれぞれ独立して−ＣＯＯ−、−ＯＣＯ−、−ＣＨ２ＣＨ２−、−ＯＣＨ２−、−ＣＨ２Ｏ−、−ＣＨ＝ＣＨ−、−Ｃ≡Ｃ−、−ＣＨ＝ＣＨＣＯＯ−、−ＯＣＯＣＨ＝ＣＨ−、−ＣＨ２ＣＨ２ＣＯＯ−、−ＣＨ２ＣＨ２ＯＣＯ−、−ＣＯＯＣＨ２ＣＨ２−、−ＯＣＯＣＨ２ＣＨ２−、−ＣＯＮＨ−、−ＮＨＣＯ−又は単結合を表し、ｐ３は０、１又は２を表す。）
ここで、Ｓｐ１及びＳｐ２はそれぞれ独立してアルキレン基である場合、該アルキレン基は１つ以上のハロゲン原子又はＣＮにより置換されていても良く、この基中に存在する１つ又は２つ以上のＣＨ２基はＯ原子が直接隣接しないように−Ｏ−、−Ｓ−、−ＮＨ−、−Ｎ（ＣＨ３）−、−ＣＯ−、−ＣＯＯ−、−ＯＣＯ−、−ＯＣＯＯ−、−ＳＣＯ−、−ＣＯＳ−又は−Ｃ≡Ｃ−により置き換えられていてもよい。また、Ｐ１及びＰ２はそれぞれ独立して下記の一般式
【０１５２】
【化５７】
0005910800.tif 000058
【０１５３】
のいずれかであることが好ましい。
（式中、Ｒｐ２からＲｐ６はそれぞれ独立して水素原子、ハロゲン原子又は炭素原子数１〜５のアルキル基を表す。）
より具体的には、重合性化合物一般式（ＰＣ）が一般式（ＰＣ０−１）から一般式（ＰＣ０−６）
【０１５４】
【化５８】
0005910800.tif 000059
【０１５５】
（式中、ｐ４はそれぞれ独立して１、２又は３を表す。）で表される重合性化合物であることが好ましい。さらに具体的には、一般式（ＰＣ１−１）から一般式（ＰＣ１−９）
【０１５６】
【化５９】
0005910800.tif 000060
【０１５７】
（式中、ｐ５は０、１、２、３又は４を表す。）で表される重合性化合物が好ましい。その内、Ｓｐ１、Ｓｐ２、Ｑｐ１及びＱｐ２が単結合であることが好ましく、Ｐ１及びＰ２が式（ＰＣ０−ａ）であることが好ましく、アクリロイルオキシ基及びメタクリロイルオキシ基であることがより好ましく、ｐ１＋ｐ４が２、３又は４であることが好ましく、Ｒｐ１がＨ、Ｆ、ＣＦ３、ＯＣＦ３、ＣＨ３又はＯＣＨ３であることが好ましい。更に、一般式（ＰＣ１−２）、一般式（ＰＣ１−３）、一般式（ＰＣ１−４）及び一般式（ＰＣ１−８）で表される化合物が好ましい。
【０１５８】
また、一般式（ＰＣ）におけるＭＧｐが一般式（ＰＣ１）−９で表される円盤状液晶化合物であることも好ましい
【０１５９】
【化６０】
0005910800.tif 000061
【０１６０】
（式中、Ｒ７はそれぞれ独立してＰ１−Ｓｐ１−Ｑｐ１又は一般式（ＰＣ１−ｅ）の置換基を表し、Ｒ８１及びＲ８２はそれぞれ独立して水素原子、ハロゲン原子又はメチル基を表し、Ｒ８３は炭素原子数１〜２０アルコキシ基を表し、該アルコキシ基中の少なくとも１つの水素原子は前記一般式（ＰＣ０−ａ）から（ＰＣ０−ｄ）で表される置換基で置換されている。）
重合性化合物の使用量は好ましくは０．０５〜２．０質量％である。
【０１６１】
本発明の重合性化合物を含有する液晶組成物は、該重合性化合物を重合させて液晶表示素子を作製する。この際に、未重合成分を所望量以下に低減することが求められており、液晶組成物に対し、一般式（ＬＣ０）における部分構造にビフェニル基及び又はターフェニル基を有する化合物を含有することが好ましい。さらに具体的には、一般式（ＬＣ０−１０）から一般式（ＬＣ０−２７）、一般式（ＬＣ０−４８）から一般式（ＬＣ０−５３）、一般式（ＬＣ０−６０）から一般式（ＬＣ０−６８）で表される化合物が好ましく、一種又は二種以上を選び、０．１〜４０質量％含有させることが好ましい。また、一般式（ＰＣ１−１）から一般式（ＰＣ１−３）、一般式（ＰＣ１−８）又は一般式（ＰＣ１−９）で表される重合性化合物からなる群の中で併用することが好ましい。
【０１６２】
前記液晶組成物は、さらに酸化防止剤を１種又は２種以上含有することもでき、さらにＵＶ吸収剤を１種又は２種以上含有することもできる。酸化防止剤としては、下記一般式（Ｅ−１）及び又は一般式（Ｅ−２）で表される中から選ぶことが好ましい。
【０１６３】
【化６１】
0005910800.tif 000062
【０１６４】
（式中、Ｒｅ１は炭素原子数１〜１５のアルキル基を表し、該アルキル基中の１つ又は２つ以上の−ＣＨ２−は、酸素原子が直接隣接しないように、−Ｏ−、−ＣＨ＝ＣＨ−、−ＣＯ−、−ＯＣＯ−、−ＣＯＯ−、−Ｃ≡Ｃ−、−ＣＦ２Ｏ−又は−ＯＣＦ２−で置換されてよく、該アルキル基中の１つ又は２つ以上の水素原子は任意にハロゲンで置換されていてもよく、
Ｚｅ１、Ｚｅ２はそれぞれ独立して単結合、−ＣＨ＝ＣＨ−、−Ｃ≡Ｃ−、−ＣＨ２ＣＨ２−、−（ＣＨ２）４−、−ＣＯＯ−、−ＯＣＯ−、−ＯＣＨ２−、−ＣＨ２Ｏ−、−ＯＣＦ２−又は−ＣＦ２Ｏ−を表し
Ｅ１はシクロヘキサン環又はベンゼン環を表し、シクロヘキサン環中の１つ又は２つ以上の−ＣＨ２−は酸素原子が直接隣接しないように−Ｏ−で置換されていてもよく、また該環注の１つ又は２つ以上の−ＣＨ２ＣＨ２−は−ＣＨ＝ＣＨ−、−ＣＦ２Ｏ−又は−ＯＣＦ２−で置換されていてもよく、ベンゼン環中の１つ又は２つ以上の−ＣＨ＝は窒素原子が直接隣接しないように、−Ｎ＝で置換されていてもよく、該環中の１つ以上の水素原子がＦ、Ｃｌ、ＣＨ３で置換されていてもよく、ｑ１は０、１、２又は３を表す。）
本発明の液晶組成物は、液晶表示素子特にアクティブマトリックス駆動用液晶表示素子として、例えばＴＮモード、ＯＣＢモード、ＥＣＢモード、ＩＰＳ（ＦＦＳ電極を含む）モード又はＶＡ−ＩＰＳモード（ＦＦＳ電極を含む）に使用することが出来る。ここで、ＶＡ−ＩＰＳモードとは、電圧無印加時に、誘電率異方性が正の液晶材料（Δε＞０）を基板面に対し垂直に配向させ、同一基板面上に配置した画素電極と共通電極により液晶分子を駆動する方法であり、画素電極と共通電極で発生する湾曲電界の方向に液晶分子が配列することから、容易に画素分割やマルチドメインを形成することができ、応答にも優れる利点がある。非特許文献Ｐｒｏｃ．１３ｔｈ  ＩＤＷ，９７（１９９７）、Ｐｒｏｃ．１３ｔｈ  ＩＤＷ，１７５（１９９７）、ＳＩＤ  Ｓｙｍ．Ｄｉｇｅｓｔ，３１９（１９９８）、ＳＩＤ  Ｓｙｍ．Ｄｉｇｅｓｔ，８３８（１９９８）、ＳＩＤ  Ｓｙｍ．Ｄｉｇｅｓｔ，１０８５（１９９８）、ＳＩＤ  Ｓｙｍ．Ｄｉｇｅｓｔ，３３４（２０００）、Ｅｕｒｏｄｉｓｐｌａｙ  Ｐｒｏｃ．，１４２（２００９）によれば、ＥＯＣ、ＶＡ−ＩＰＳなど種々の呼称がされているが、本発明においては以下「ＶＡ−ＩＰＳ」と略称する。
【０１６５】
一般的にＴＮ、ＥＣＢ方式におけるフレデリックス転移の閾値電圧（Ｖc）は次の式
【０１６６】
【数１】
0005910800.tif 000063
【０１６７】
ＩＰＳ方式においては次の式
【０１６８】
【数２】
0005910800.tif 000064
【０１６９】
ＶＡ方式は次の式で表される。
【０１７０】
【数３】
0005910800.tif 000065
【０１７１】
（式中、Ｖｃはフレデリックス転移（Ｖ）、Πは円周率、ｄｃｅｌｌは第一基板と第二基板の間隔（μｍ）、ｄｇａｐは画素電極と共通電極の間隔（μｍ）、ｄＩＴＯは画素電極及び／又は共通電極の幅（μｍ）、＜ｒ１＞、＜ｒ２＞、及び＜ｒ３＞は外挿長（μｍ）、Ｋ１１はスプレイの弾性定数（Ｎ）、Ｋ２２はツイストの弾性定数（Ｎ）、Ｋ３３はベンドの弾性定数（Ｎ）を表し、Δεは誘電率の異方性を表す。）
一方、ＶＡ−ＩＰＳ方式においては、本発明等は下記数４が適用される。
【０１７２】
【数４】
0005910800.tif 000066
【０１７３】
（式中、Ｖｃはフレデリックス転移（Ｖ）、Πは円周率、ｄｃｅｌｌは第一基板と第二基板の間隔（μｍ）、ｄｇａｐは画素電極と共通電極の間隔（μｍ）、ｄＩＴＯは画素電極及び／又は共通電極の幅（μｍ）、＜ｒ＞、＜ｒ‘＞、＜ｒ３＞は外挿長（μｍ）、Ｋ３３はベンドの弾性定数（Ｎ）、Δεは誘電率の異方性を表す。）数４からセル構成としては、ｄｇａｐをなるべく小さく、ｄＩＴＯをなるべく大きくすることにより、低駆動電圧化が図れ、使用する液晶組成物としてはΔεの絶対値が大きく、Ｋ３３が小さいものを選択することにより、低駆動電圧化が図れる。
【０１７４】
本発明の液晶組成物を用いて作製する液晶表示素子は、液晶分子を基板面に配向させる方法として、ポリイミド又はポリアミド化合物等を使用しラビング処理で作製することができる。また、カルコン、シンナメート又はシンナモイル化合物等を使用し光配向技術により作製こともできる。また、新たな配向方法として、配向層に重合性液晶化合物が組み込まれ、重合性液晶化合物を重合させる方法も適用することもできる。
【０１７５】
本発明の液晶組成物は、好ましいΔε、Ｋ１１、Ｋ３３などを調整することが出来る。
【０１７６】
液晶組成物の屈折率異方性（Δｎ）と表示装置の第一の基板と、第二の基板との間隔（ｄ）の積（Δｎ・ｄ）は、視角特性や応答速度に強く関連する。そのため、間隔（ｄ）は３〜４μｍと薄くなる傾向にある。積（Δｎ・ｄ）は、ＴＮ、ＥＣＢ、ＩＰＳ（無印加時の液晶配向が基板面に略水平）方式の場合０．３１〜０．３３が特に好ましい。ＶＡ−ＩＰＳ方式においては、両基板に対して垂直配向の場合０．２０〜０．５９が好ましく、０．３０〜０．４０が特に好ましい。このように各種表示素子のモードの種類によって、積（Δｎ・ｄ）の適性値が異なるため、各種モードに適した液晶組成物の屈折率異方性（Δｎ）は０．０７０〜０．１１０の範囲、０．１００〜０．１４０の範囲、あるいは、０．１３０〜０．１８０の範囲であり、これらの各々異なった範囲の屈折率異方性（Δｎ）を有する液晶組成物を作製することができる。
【０１７７】
重合性化合物として一般式（ＰＣ）で表される化合物含有した本発明の液晶組成物は、電圧印加下あるいは電圧無印加下で該液晶組成物中に含有する重合性化合物を重合させて作製した高分子安定化のＴＮモード、ＯＣＢモード、ＥＣＢモード、ＩＰＳモード又はＶＡ−ＩＰＳモード用液晶表示素子を提供できる。具体的には、二枚の基板間に重合性化合物を含有する液晶組成物を狭持し、電圧印加下あるいは電圧無印加下で紫外線等のエネルギーによって液晶組成物中の重合性化合物を重合させることで作製することができる。この液晶表示素子においては、重合性化合物の高分子化によって液晶分子の配向状態を記憶化させることができ、それによって配向状態の安定性を向上させることができる。また、応答速度の改善も期待できる。
【実施例】
【０１７８】
以下、例を挙げて本願発明を更に詳述するが、本願発明はこれらによって限定されるものではない。また、以下の実施例及び比較例の組成物における「％」は『質量％』を意味する。【０１７９】
液晶組成物の物性として、以下のように表す。
TN-I    ：ネマチック相−等方性液体相転移温度（℃）
T-n     ：ネマチック相の下限温度（℃）
ε⊥    ：２５℃での分子長軸方向に対し垂直な方向の誘電率
Δε    ：２５℃での誘電率異方性
ｎo      ：２５℃での常光に対する屈折率
Δｎ    ：２５℃での屈折率異方性
Vth      ：２５℃での周波数１ＫＨｚの矩形波を印加した時の透過率が１０％変化するセル厚６μｍのセルでの印加電圧（Ｖ）
η        ：２０℃でのバルク粘性（ｍＰａ・s）
γ１      ：回転粘性（ｍＰａ・s）
Ｋ１１／ｐＮ：スプレイの弾性定数（Ｎ）
Ｋ２２／ｐＮ：ツイストの弾性定数（Ｎ）
Ｋ３３／ｐＮ：ベンドの弾性定数（Ｎ）
化合物記載に下記の略号を使用する。【０１８０】
【表１】
0005910800.tif 000067
【０１８１】
【化６２】
0005910800.tif 000068
【０１８２】
また、液晶組成物を−２０℃、−２５℃、−３０℃及び−４０℃で保存したときの特性結果を表に示す。表中の数字は、保存時間を表し、〇は、保存時間後に保存前と同様の液晶状態を維持していたことを意味し、×は保存時間後に析出が認められたものである。
（実施例１〜６）
以下に、調製した液晶組成物とその物性値を示す。【０１８３】
【表２】
0005910800.tif 000069
【０１８４】
（比較例１、２）
以下に、調製した液晶組成物とその物性値を示す。【０１８５】
【表３】
0005910800.tif 000070
【０１８６】
実施例に対して比較例は、ネマチック相−等方性液体相転移温度（TN-I）、及び２５℃での誘電率異方性（Δε）の値が同程度になるように調製した。実施例１〜６のηは１３．７ｍＰａ・ｓ〜１４．７ｍＰａ・ｓの範囲内の値であるのに対して、比較例１，２のηはそれぞれ１８．４ｍＰａ・ｓ、１８．５ｍＰａ・ｓであった。また、実施例１〜６のγ１は６８ｍＰａ・ｓ〜７９ｍＰａ・ｓの範囲内の値であるのに対して、比較例１，２のγ１はそれぞれ、９４Ｐａ・ｓ、８７Ｐａ・ｓであった。また、実施例４，５の液晶組成物は、−３０℃で１６８時間保存後に析出は認められず、低温でも良好な相安定を示すことが確認できたが、比較例１，２の液晶組成物は、−３０℃で７２時間後に析出が認められた。【０１８７】
本願の一般式（ＬＣ０）で表される化合物を用いて構成した実施例１〜６の液晶組成物は、一般式（ＬＣ０）を用いずに構成された比較例１、２の液晶組成物と比較して、γ１を大きく低減することができ、さらに低温保存性に優れていることがわかる。
（実施例７〜１０）
以下に、調製した液晶組成物とその物性値を示す。【０１８８】
【表４】
0005910800.tif 000071
【０１８９】
（実施例１１〜１７）
以下に、調製した液晶組成物とその物性値を示す。【０１９０】
【表５】
0005910800.tif 000072
【０１９１】
（実施例１８〜２２）
以下に、調製した液晶組成物とその物性値を示す。【０１９２】
【表６】
0005910800.tif 000073
【０１９３】
（実施例２３〜２７）
以下に、調製した液晶組成物とその物性値を示す。【０１９４】
【表７】
0005910800.tif 000074
【０１９５】
（実施例２８〜３１）
以下に、調製した液晶組成物とその物性値を示す。【０１９６】
【表８】
0005910800.tif 000075
【０１９７】
（実施例３２〜３４）
以下に、調製した液晶組成物とその物性値を示す。【０１９８】
【表９】
0005910800.tif 000076
【０１９９】
（実施例３５、３６）
以下に、調製した液晶組成物とその物性値を示す。【０２００】
【表１０】
0005910800.tif 000077
【０２０１】
（実施例３７〜４０）
以下に、調製した液晶組成物とその物性値を示す。【０２０２】
【表１１】
0005910800.tif 000078
【０２０３】
（実施例４１〜４２）
以下に、調製した液晶組成物とその物性値を示す。【０２０４】
【表１２】
0005910800.tif 000079
【０２０５】
（実施例４３〜４６）
以下に、調製した液晶組成物とその物性値を示す。【０２０６】
【表１３】
0005910800.tif 000080
【要約】
本発明は、正の誘電率異方性を有する液晶組成物であって、前記液晶組成物が一般式（ＬＣ０）
0005910800.tif 000088
で表される化合物を１種又は２種以上含有し、一般式（ＬＣ１）
0005910800.tif 000089
で表される化合物を１種又は２種以上含有する液晶組成物である。本発明の液晶組成物は、所望の屈折率異方性（Δｎ）に調整され、ネマチック相−等方性液体相転移温度（Ｔｎｉ）の低減及びネマチック相の下限温度の上昇を抑えることによりネマチック相の温度範囲を悪化させることなく、粘度（η）が十分に低く、本発明の液晶組成物を液晶表示素子に用いることにより、応答速度が速く、低電圧駆動が可能である実用的で信頼性の高い液晶表示素子を得られる。